(57)【要約】【課題】  容易に所望の形状とすることができ、成形後のサイズ変化が生じにくい、多孔質体立体的圧縮成形物の製造方法を提供する。【解決手段】  多孔質体シートを金型の中に入れて熱プレスする熱プレス工程を有し、前記熱プレス工程は、圧縮時間が３０秒以上５分以下、加熱温度が８０℃以上１５０℃以下、および、圧縮倍数が５倍を超えて２５倍以下を満たす条件で圧縮成形を行う工程であることを特徴とする。【選択図】  図１
2018167572.tif 000002
【特許請求の範囲】
【請求項１】
多孔質体シートを金型の中に入れて熱プレスする熱プレス工程を有し、
前記熱プレス工程は、圧縮時間が３０秒以上５分以下、加熱温度が８０℃以上１５０℃以下、および、圧縮倍数が５倍を超えて２５倍以下を満たす条件で圧縮成形を行う工程であることを特徴とする、
多孔質体立体的圧縮成形物の製造方法。
【請求項２】
前記多孔質体シートとして、前記熱プレス工程の前工程において、前記熱プレス工程での圧縮方向とは異なる方向にプレス加工が行われた多孔質体シートを用いる、請求項１記載の多孔質体立体的圧縮成形物の製造方法。
【請求項３】
前記熱プレス工程において、直方体形状の前記多孔質体シートを用い、断面が円形または楕円形の金型を用いる、請求項１または２記載の多孔質体立体的圧縮成形物の製造方法。
【請求項４】
前記熱プレス工程の後に、さらに膨潤成形工程を含む、請求項１から３のいずれか一項に記載の多孔質体立体的圧縮成形物の製造方法。
【請求項５】
前記多孔質体シートとして、セルローススポンジを用いる、請求項１から４のいずれか一項に記載の多孔質体立体的圧縮成形物の製造方法。
【発明の詳細な説明】
【技術分野】
【０００１】
本発明は、多孔質体立体的圧縮成形物の製造方法に関し、特に、内視鏡手術において用いる圧排体や緊急止血材、あるいは、子宮頚管拡張器等に適用可能な多孔質体立体的圧縮成形物を製造する方法に関する。
【背景技術】
【０００２】
従来、外科手術では腹部や胸部などを大きく切開して行うのが通常であった。その為、切開部の再開、感染症の発症などのリスクを伴うほか、患者が動くことができない、切開部が痛む、術後回復に時間を要する、切開跡が残るなどの精神的苦痛が発生していた。しかし、近年、医療技術や医療機器、医療器具の進化に伴い、腹部に小さな穴を開けて医療機器（トロカール、別称トロッカー）を腹腔内に挿入し、モニターを見ながら、医療器具を操り、手術を行う内視鏡（腹腔鏡）手術が盛んに行われるようになってきた。内視鏡手術により、外科手術時に発生していた患者への精神的苦痛は改善されてきた。
【０００３】
内視鏡手術においては、体腔内に挿入される物は、トロカールを通すこととなるため、挿入時の形状は限定される。そこで、乾燥と圧縮成型とにより得られた、断面がトロカールの内腔断面よりも小さい、棒状の吸水膨張性材料を備えた圧排体が提案されている（例えば、特許文献１参照）。
【先行技術文献】
【特許文献】
【０００４】
【特許文献１】特許第５１２８６７２号公報
【発明の概要】
【発明が解決しようとする課題】
【０００５】
しかし、セルローススポンジ等の多孔質セルロース成形体は、乾燥と圧縮成型とを行った後に、吸湿等によりサイズ変化が生じやすかった。
【０００６】
そこで、本発明は、容易に所望の形状とすることができ、成形後のサイズ変化が生じにくい、多孔質体立体的圧縮成形物の製造方法を提供することを目的とする。
【課題を解決するための手段】
【０００７】
前記目的を達成するために、本発明の多孔質体立体的圧縮成形物の製造方法は、多孔質体シートを金型の中に入れて熱プレスする熱プレス工程を有し、前記熱プレス工程は、圧縮時間が３０秒以上５分以下、加熱温度が８０℃以上１５０℃以下、および、圧縮倍数が５倍を超えて２５倍以下を満たす条件で圧縮成形を行う工程であることを特徴とする。
【０００８】
前記多孔質体立体的圧縮成形物の製造方法において、前記多孔質体シートとして、前記熱プレス工程の前工程において、前記熱プレス工程での圧縮方向とは異なる方向にプレス加工が行われた多孔質体シートを用いることが好ましい。
【０００９】
前記熱プレス工程において、直方体形状の前記多孔質体シートを用い、断面が円形または楕円形の金型を用いることが好ましい。
【００１０】
前記多孔質体立体的圧縮成形物の製造方法において、前記熱プレス工程の後に、さらに膨潤成形工程を含むことが好ましい。
【００１１】
前記多孔質体シートとして、セルローススポンジを用いることが好ましい。
【発明の効果】
【００１２】
本発明によれば、容易に所望の形状とすることができ、成形後のサイズ変化が生じにくい、多孔質体立体的圧縮成形物の製造方法を提供することができる。
【図面の簡単な説明】
【００１３】
【図１】図１は、本発明の多孔質体立体的圧縮成形物の製造方法を説明する工程図である。
【図２】図２は、熱プレス工程において用いる金型の一例を示す模式図である。
【図３】図３は、本発明の多孔質体立体的圧縮成形物の製造方法の他の例を説明する工程図である。
【発明を実施するための形態】
【００１４】
本発明の多孔質体立体的圧縮成形物の製造方法について、例をあげて説明する。ただし、本発明は、以下の例に限定および制限されない。なお、以下で参照する図面は、模式的に記載されたものであり、図面に描画された物体の寸法の比率などは、現実の物体の寸法の比率などとは異なる場合がある。図面相互間においても、物体の寸法比率等が異なる場合がある。
【００１５】
本発明に係る多孔質体立体的圧縮成形物の製造方法は、上述のように、多孔質体シートを金型の中に入れて熱プレスする熱プレス工程を有し、前記熱プレス工程は、圧縮時間が３０秒以上５分以下、加熱温度が８０℃以上１５０℃以下、および、圧縮倍数が５倍を超えて２５倍以下を満たす条件で圧縮成形を行う工程であることを特徴とするものである。
【００１６】
図１に、本発明の多孔質体立体的圧縮成形物の製造方法を説明する工程図を示す。ここでは、多孔質体がセルローススポンジである場合について説明する。まず、セルローススポンジの湿潤状態の原反１を準備する（図１（ａ））。ついで、前記セルローススポンジの原反１をスライスカットして、シート状のセルローススポンジ２とする（図１（ｂ））。このとき、シート状のセルローススポンジ２は湿潤状態のままである。そして、前記シート状のセルローススポンジ２を乾燥し、乾燥シート３とする（図１（ｃ））。ついで、乾燥シート３にプレス加工を行い、圧縮する（図１（ｄ））。このときの圧縮方向は、本実施形態ではシート厚みの方向である。得られた乾燥圧縮シート４を、所望の大きさに打抜き、打抜き品５を作製する（図１（ｅ））。そして、得られた打抜き品５（多孔質セルロースシート）を金型の中に入れて熱プレスする熱プレス工程を行い、多孔質セルロース立体的圧縮成形物（多孔質体立体的圧縮成形物）６を得る（図１（ｆ））。
【００１７】
図１（ｆ）の熱プレス工程は、例えば図２に示すような金型１０を用いて行うことができる。図２は、本発明における熱プレス工程に用いることのできる金型の一例を示す模式断面図である。
【００１８】
図２に示す金型１０は、下で受ける金型１１と上から圧縮する金型１２の両方に、略半円形の溝が加工されており、セルローススポンジ等の多孔質体を圧縮した際に、円柱形状となるようにしたものである。
【００１９】
図２では、下で受ける金型１１にスリット１１Ａが形成されて、前記スリット部に打抜き品の多孔質セルロースシート（打抜き品５）を入れて上から圧縮する金型１２を示したが、本発明においては、金型はこの形状に限定されない。金型は、その形状を変えることで、様々な形状の多孔質体立体的圧縮成形物を得ることができ、必要な形状に合わせた成形ができる。したがって、打抜き品を角柱状に圧縮成形することもできるし、円柱状、楕円柱状等の角のない形状に圧縮成形することもできる。
【００２０】
また、多孔質体立体的圧縮成形物は、例えば、全長すべてが円柱状ではなく端部のみを角形状にして、例えば、特許第５１２８６７２号公報の図３のように、端部に造影糸挿通の出入り口を設けることもできる。
【００２１】
図１（ｆ）での熱プレス工程は、圧縮時間、加熱温度および圧縮倍数の全てが、所定範囲内であるという条件を満たした圧縮成形工程である。
【００２２】
前記加熱温度とは、金型等の圧縮治具内部の温度であり、８０℃以上１５０℃以下である。前記加熱温度は、１００℃以上１４０℃以下であることが好ましく、１２０℃以上１４０℃以下であることがさらに好ましい。１５０℃を超えると、セルロースが変色する場合がある。また加熱温度が８０℃未満では、熱プレス工程後に得られた成形物を放置した際に、大きさや形状が熱プレス工程前の状態に戻る方向でのサイズ変化が生じやすい。
【００２３】
前記圧縮倍数とは、「多孔質体立体的圧縮成形物の乾燥前の断面積／多孔質体立体的圧縮成形物の断面積」から求めた数値であり、５倍を超えて２５倍以下である。前記圧縮倍数は、７倍〜２５倍の範囲であることが好ましく、９倍〜１８倍の範囲であることがより好ましい。圧縮倍数が５倍以下であると、熱プレス工程後に得られた成形物を放置した際に、大きさや形状が熱プレス工程前の状態に戻る方向でのサイズ変化が生じやすい。また、多孔質材料の特性を保つためには、圧縮倍数は２５倍以下であることが必要である。ここで、「多孔質体立体的圧縮成形物の乾燥前の断面積」とは、多孔質体立体的圧縮成形物を乾燥前まで遡ったと仮定したときの仮想的な断面積で、シート状のセルローススポンジ（図１（ｂ）の状態）の厚みの測定値Ａと、多孔質体立体的圧縮成形物の熱プレス工程の前段階における多孔質体シート（図１（ｅ）の打抜き品の状態）の幅との積である。
【００２４】
前記圧縮時間とは、熱プレス（加熱圧縮）した状態を維持する時間であり、３０秒以上５分以下である。前記圧縮時間は、前記範囲内で、他の条件（加熱温度、圧縮倍数）に応じて決定することが可能である。例えば、加熱温度が高温である場合には、前記圧縮時間を短時間としても、所望の多孔質体立体的圧縮成形物を良好に製造することができる。
【００２５】
図１に示した工程図では、乾燥シートにプレス加工を行い、圧縮する工程（プレス加工工程）が含まれているが（図１（ｄ））、この工程は必須ではない。この工程では、図１（ｆ）に示す熱プレス工程での圧縮方向とは異なる方向でプレス加工を行っている。図１（ｄ）に示すプレス加工が行われた多孔質体シートを用いて、図１（ｆ）に示す熱プレス工程を行うことで、得られる多孔質体立体的圧縮成形物は２方向からの立体的圧縮作用を受けることができる。なお、図１（ｆ）に示す熱プレス工程につき、２方向からの圧縮が可能であるような金型を用いることで、事前のプレス加工工程を簡略化しても同様の多孔質体立体的圧縮成形物を得ることができる。
【００２６】
図１（ｄ）のプレス加工工程は、熱プレス加工であってもよいし、冷間プレス加工であってもよい。熱プレス加工は、例えば、プレス機の下型の表面温度が１４０〜１５０℃に加熱し、得たいプレスシートの厚みに合わせた厚みのスペーサーを下型に置いた状態にして、７０ｔの加重をかけ多孔質体シートをプレスする方法である。また、冷間プレス加工は、例えば、室温（１９℃）下で多孔質体シートをプレスする方法である。
【００２７】
図１においては、図１（ｄ）のプレス加工工程において厚み方向のプレスを行った後、図１（ｆ）の熱プレス工程において、幅方向（図中で紙面手前から奥に向かう方向）での圧縮成形を行って、円柱形状の多孔質体立体的圧縮成形物を製造した例を示しているが、さらに前記多孔質体立体的圧縮成形物の長さ方向について、熱プレス工程を行ってもよい。その場合、得られる多孔質体立体的圧縮成形物は、略球状とすることができる。
【００２８】
また、本発明においては、さらに図３に示す膨潤成形工程を行ってもよい。前記膨潤成形工程は、次のとおりである。まず、図１（ｆ）の熱プレス工程によって得られた多孔質体立体的圧縮成形物６（図３（ａ））を、膨潤成形用金型２０に入れて、多孔質体が吸液して膨潤する水等の液体を注入口２１から注入する（図３（ｂ））。このとき、多孔質体立体的圧縮成形物６は、膨潤成形用金型２０の形状に膨潤する。この状態で、前記液体を乾燥させることで、多孔質体立体的圧縮成形物６は膨潤成形用金型２０の形状に成形される（図３（ｃ））。この方法を用いることで、多孔質体立体的圧縮成形物を、容易に、金型によって定められる所望の任意の形状とすることができる。また、膨潤成形後の多孔質体立体的圧縮成形物７は、形状がより整えられるので、金型の表面状態に応じた表面状態を付与させることもできる。例えば、金型の表面が平滑である場合は、多孔質体立体的圧縮成形物７の表面を平滑にすることができる。また、金型表面にエンボス加工等の表面加工が施されたものを用いると、前記エンボス加工等を多孔質体立体的圧縮成形物７に転写することができる。
【００２９】
注入口２１から注入する液体は、用いる多孔質体が吸液して膨潤するものであれば任意の液体を使用することができる。上述のとおり水をそのまま用いてもよいが、水と混合して加熱することで糊化する物質を溶解させた溶液を用いると、多孔質体立体的圧縮成形物７表面にコーティング層を付与することができる。前記物質としては、例えば、アミロースおよびアミロペクチンのいずれかまたは両方を含んだデンプン、カルボキシメチルセルロースなどのセルロース誘導体、アガロース、カラギーナン、プルラン、ヒアルロン酸、ヒアルロン酸塩、コンドロイチン硫酸、ペクチン、ゼラチン、アルギン酸、アルギン酸塩を用いることができる。デンプンとしては、コーンスターチ、ワキシーコーンスターチ、小麦デンプン、米デンプン、馬鈴薯デンプン、タピオカデンプン、甘藷デンプン、豆デンプン、クズデンプン、カタクリデンプン、ワラビデンプン、サゴデンプンなどを用いることができる。
【００３０】
前記コーティング層を形成する物質の種類や溶液の濃度を調整することで、得られた多孔質体立体的圧縮成形物７の膨潤速度（膨潤に要する時間）を制御することが可能となる。例えば、前記液体として水を用いて膨潤成形工程を行ったセルローススポンジは、水中に浸漬すると瞬時（数秒）に膨潤するが、ゼラチン水溶液を用いて膨潤成形工程を行った場合には、膨潤まで約５分間かかる多孔質体立体的圧縮成形物を得ることができた。
【００３１】
本発明において、多孔質体立体的圧縮成形物の材料は、セルローススポンジ等のセルロース多孔質体およびポリビニルアルコール（ＰＶＡ）多孔質体であることが好ましい。セルロースおよびＰＶＡは生体に対する安全性の点で優れており、医療用途の材料として、好適に用いることができる。セルローススポンジやＰＶＡスポンジは乾燥圧縮成型可能な素材であり、この乾燥圧縮されたセルローススポンジやＰＶＡスポンジに水分を付与すれば吸水して膨張するので、この点からも好ましい材料である。本発明においては、セルロースおよびＰＶＡ以外であっても、熱プレス工程によって圧縮成形された後に、水等の付与により膨潤して圧縮成形前の形状に近い状態に戻るような材料であれば、適用可能である。なお、吸水膨張するスポンジとしては、ポリ尿素フォーム、ポリイソシヌレートフォーム等のウレタンフォームがあるが、これらは熱可塑性なので、セルローススポンジやＰＶＡスポンジのように、吸水膨張により圧縮前の形状まで復元しない。
【００３２】
本発明において好適に用いることのできるセルローススポンジは、再生セルロース法、セルロース溶剤溶液法等の、従来からの製造プロセスで製造されるセルローススポンジをそのまま用いることができ、例えば、特許第３５２０５１１号公報に開示されたセルローススポンジが挙げられる。具体的には、セルロースを主成分とした溶解パルプから天然繊維を加えたビスコースを作製する。前記ビスコースに中性結晶芒硝を加えて混合し、混合物を作製する。前記混合物を成型型内に押し込み、または、シート状に排出し、加熱凝固させて、ブロック状、または、シート状セルローススポンジを得ることができる。また、セルローススポンジには、補強繊維として綿（コットン）、亜麻、ラミー、パルプを単独またはそれらを組合せて含むことも好ましい。これら補強繊維を含むことによりスポンジとしての強度が増し、リントを抑制することができる。さらに、これら補強繊維を含むことにより、例えば、多孔質セルロース立体的圧縮成形物を圧排体として用いる場合、術後にトロカールから取り出す際に圧排体の破損、脱落を抑制することができる。
【００３３】
市販のセルローススポンジとしては、東レセルローススポンジ（東レ・ファインケミカル（株）製、商品名）等を使用することができる。このセルローススポンジ原反は、例えば、ブロック形状のものであり、これらをカットしたりあるいは打ち抜いたりして、本発明における吸液膨張性材料として用いられるセルローススポンジの大きさに形成することができる。
【００３４】
セルローススポンジは、セルロース自体が吸水性を備えているので、吸水性能を付与する特別な後加工等を行う必要がなく、後加工工程が増えることや後加工に用いる薬剤の安全性についてのリスク管理に伴うコスト増加を抑えることが可能となる。また、セルローススポンジは、リントの発生が少なく、手術時の取扱性に優れており、さらに切開部組織への固着が極めて少ないという特性を有するため手術終了時の回収も容易である。また、吸液膨張性を備えているので、外科手術時に手術対象の臓器とその近傍の臓器との間に挟み込み、手術野を確保するための圧排体として用いる際、同時に、臓器の保護および血液や体液の吸着等の効果も持たせることができる。
【００３５】
例えば、ブロック状セルローススポンジからシートを作製する場合、押し出し方向をＺ軸方向とすると、製造工程上、Ｚ方向において引張強度が小さくなることがある。これと直交する方向のうち、シートの厚みの方向をＹ軸方向とし、Ｚ軸方向およびＹ軸方向と直交する方向をＸ軸方向としたとき、熱プレス工程の前工程で得られる乾燥圧縮シートの打抜き品の長手方向がＸ軸方向と一致すると、引っ張りに強いシートになる。ブロック状セルローススポンジの引張強度測定値は、例えば、Ｘ軸方向が９〜１７Ｎ／ｃｍ２、Ｙ軸方向が９〜１８Ｎ／ｃｍ２、Ｚ軸方向が４〜９Ｎ／ｃｍ２である。このとき、引張強度は、７ｃｍ×２ｃｍ×１ｃｍの試験片を１０個以上用意し、テンシロン万能試験機を用いて、前記の７ｃｍの方向を引っ張る軸方向としてチャック間距離５ｃｍで引張試験を行い、引張強度（Ｎ／ｃｍ２）を測定し、平均した値である。
【実施例】
【００３６】
（実施例１）
ブロック状セルローススポンジを用意した。具体的には、セルロースを主成分とした溶解パルプから天然繊維を加えたビスコースを作製し、前記ビスコースに中性結晶芒硝を加えて混合し、混合物を作製した。前記混合物を成型型内に押し込み、加熱凝固させて、ブロック状セルローススポンジを得た。得られたブロック状セルローススポンジを、厚さ９ｍｍのスライス状に切断して、シート状のセルローススポンジを得た。得られたシート状のセルローススポンジを５５℃〜８０℃の条件で乾燥し、乾燥シートとする。この乾燥シートに１４０℃〜１５０℃の条件でプレス加工を行い、厚さが３ｍｍとなるように圧縮した。得られた乾燥圧縮シートを打ち抜き加工して、１２ｍｍ（短手方向）×６５ｍｍ（長手方向）×３ｍｍ（厚み方向）の打抜き品を作製した。得られた打抜き品を、図２に示す金型（φ４ｍｍ）の中に入れ、後述の表１でサイズ変化率の記載があるセルの条件で熱プレスを行い、各熱プレス条件での円柱形状の多孔質セルロース立体的圧縮成形物（多孔質体立体的圧縮成形物）を得た。このとき、圧縮倍数は７倍であり、密度は０．３８ｇ／ｃｍ３であった。
【００３７】
なお、圧縮倍数は、次のように算出した。シート状のセルローススポンジ（図１の（ｂ））の厚みをノギスで測定し、厚みＡ（ｍｍ）とした。圧縮成形物の断面の直径については、２箇所測定し、その平均値をＤＡ（ｍｍ）とし、以下の式から圧縮倍数を算出した。なお、下記式における「１２」は、打抜き品の短手方向長さである。
圧縮倍数＝（Ａ×１２）／（（ＤＡ／２）２×３．１４）
【００３８】
得られた多孔質セルロース立体的圧縮成形物の圧縮直後の円柱の底面の直径ＤＡ（ｍｍ）を測定した。さらに、温度２０℃、湿度５０ＲＨ％の条件下で１時間放置した後に直径ＤＢ（ｍｍ）を測定し、次の式により、サイズ変化率を算出した。なお、円柱の底面の直径の測定は、ノギスを用いて２箇所を測定し、その平均値とした。
サイズ変化率（％）＝｛（ＤＢ−ＤＡ）／ＤＡ｝×１００
【００３９】
表１に、圧縮倍数が７倍で、圧縮温度および圧縮時間を変えて作製した多孔質セルロース立体的圧縮成形物のサイズ変化率（％）を示す。
【００４０】
【表１】
2018167572.tif 000003
【００４１】
（実施例２）
実施例１と同様に得られたブロック状セルローススポンジを、厚さ１２ｍｍのスライス状に切断して、シート状のセルローススポンジを得た。得られたシート状のセルローススポンジを５５℃〜８０℃の条件で乾燥し、乾燥シートとする。この乾燥シートに１４０℃〜１５０℃の条件でプレス加工を行い、厚さが３ｍｍとなるように圧縮した。得られた乾燥圧縮シートを打ち抜き加工して、１２ｍｍ（短手方向）×６５ｍｍ（長手方向）×３ｍｍ（厚み方向）の打抜き品を作製した。得られた打抜き品を、図２に示す金型（φ４ｍｍ）の中に入れ、後述の表２でサイズ変化率の記載があるセルの条件で熱プレスを行い、各熱プレス条件での円柱形状の多孔質セルロース立体的圧縮成形物（多孔質体立体的圧縮成形物）を得た。このとき、圧縮倍数は９倍であった。
【００４２】
表２に、圧縮倍数が９倍で、圧縮温度および圧縮時間を変えて作製した多孔質セルロース立体的圧縮成形物のサイズ変化率（％）を示す。
【００４３】
【表２】
2018167572.tif 000004
【００４４】
（実施例３）
実施例１と同様に得られたブロック状セルローススポンジを、厚さ１５ｍｍのスライス状に切断して、シート状のセルローススポンジを得た。得られたシート状のセルローススポンジを５５℃〜８０℃の条件で乾燥し、乾燥シートとする。この乾燥シートに１４０℃〜１５０℃の条件でプレス加工を行い、厚さが３ｍｍとなるように圧縮した。得られた乾燥圧縮シートを打ち抜き加工して、１２ｍｍ（短手方向）×６５ｍｍ（長手方向）×３ｍｍ（厚み方向）の打抜き品を作製した。得られた打抜き品を、図２に示す金型（φ４ｍｍ）の中に入れ、後述の表３でサイズ変化率の記載があるセルの条件で熱プレスを行い、各熱プレス条件での円柱形状の多孔質セルロース立体的圧縮成形物（多孔質体立体的圧縮成形物）を得た。このとき、圧縮倍数は１１倍であった。
【００４５】
表３に、圧縮倍数が１１倍で、圧縮温度および圧縮時間を変えて作製した多孔質セルロース立体的圧縮成形物のサイズ変化率（％）を示す。
【００４６】
【表３】
2018167572.tif 000005
【００４７】
（実施例４）
実施例１と同様に得られたブロック状セルローススポンジを、厚さ１８ｍｍのスライス状に切断して、シート状のセルローススポンジを得た。得られたシート状のセルローススポンジを５５℃〜８０℃の条件で乾燥し、乾燥シートとする。この乾燥シートに１４０℃〜１５０℃の条件でプレス加工を行い、厚さが３ｍｍとなるように圧縮した。得られた乾燥圧縮シートを打ち抜き加工して、１２ｍｍ（短手方向）×６５ｍｍ（長手方向）×３ｍｍ（厚み方向）の打抜き品を作製した。得られた打抜き品を、図２に示す金型（φ４ｍｍ）の中に入れ、後述の表４でサイズ変化率の記載があるセルの条件で熱プレスを行い、各熱プレス条件での円柱形状の多孔質セルロース立体的圧縮成形物（多孔質体立体的圧縮成形物）を得た。このとき、圧縮倍数は１４倍であった。
【００４８】
表４に、圧縮倍数が１４倍で、圧縮温度および圧縮時間を変えて作製した多孔質セルロース立体的圧縮成形物のサイズ変化率（％）を示す。
【００４９】
【表４】
2018167572.tif 000006
【００５０】
（実施例５）
実施例１と同様に得られたブロック状セルローススポンジを、厚さ２１ｍｍのスライス状に切断して、シート状のセルローススポンジを得た。得られたシート状のセルローススポンジを５５℃〜８０℃の条件で乾燥し、乾燥シートとする。この乾燥シートに１４０℃〜１５０℃の条件でプレス加工を行い、厚さが３ｍｍとなるように圧縮した。得られた乾燥圧縮シートを打ち抜き加工して、１２ｍｍ（短手方向）×６５ｍｍ（長手方向）×３ｍｍ（厚み方向）の打抜き品を作製した。得られた打抜き品を、図２に示す金型（φ４ｍｍ）の中に入れ、後述の表５でサイズ変化率の記載があるセルの条件で熱プレスを行い、各熱プレス条件での円柱形状の多孔質セルロース立体的圧縮成形物（多孔質体立体的圧縮成形物）を得た。このとき、圧縮倍数は１６倍であった。
【００５１】
表５に、圧縮倍数が１６倍で、圧縮温度および圧縮時間を変えて作製した多孔質セルロース立体的圧縮成形物のサイズ変化率（％）を示す。
【００５２】
【表５】
2018167572.tif 000007
【００５３】
（実施例６）
実施例１と同様に得られたブロック状セルローススポンジを、厚さ２４ｍｍのスライス状に切断して、シート状のセルローススポンジを得た。得られたシート状のセルローススポンジを５５℃〜８０℃の条件で乾燥し、乾燥シートとする。この乾燥シートに１４０℃〜１５０℃の条件でプレス加工を行い実施例１と同様に圧縮したところ、厚さが３．６ｍｍとなった。得られた乾燥圧縮シートを打ち抜き加工して、１２ｍｍ（短手方向）×６５ｍｍ（長手方向）×３．５ｍｍ（厚み方向）の打抜き品を作製した。得られた打抜き品を、図２に示す金型（φ４ｍｍ）の中に入れ、後述の表６でサイズ変化率の記載があるセルの条件で熱プレスを行い、各熱プレス条件での円柱形状の多孔質セルロース立体的圧縮成形物（多孔質体立体的圧縮成形物）を得た。このとき、圧縮倍数は１８倍であった。
【００５４】
表６に、圧縮倍数が１８倍で、圧縮温度および圧縮時間を変えて作製した多孔質セルロース立体的圧縮成形物のサイズ変化率（％）を示す。
【００５５】
【表６】
2018167572.tif 000008
【００５６】
（実施例７）
実施例１と同様に得られたブロック状セルローススポンジを、厚さ２７ｍｍのスライス状に切断して、シート状のセルローススポンジを得た。得られたシート状のセルローススポンジを５５℃〜８０℃の条件で乾燥し、乾燥シートとする。この乾燥シートに１４０℃〜１５０℃の条件でプレス加工を行い、実施例１と同様に圧縮したところ、厚さが４．０８ｍｍとなった。得られた乾燥圧縮シートを打ち抜き加工して、１２ｍｍ（短手方向）×６５ｍｍ（長手方向）×３．５ｍｍ（厚み方向）の打抜き品を作製した。得られた打抜き品を、図２に示す金型（φ４ｍｍ）の中に入れ、後述の表７でサイズ変化率の記載があるセルの条件で熱プレスを行い、各熱プレス条件での円柱形状の多孔質セルロース立体的圧縮成形物（多孔質体立体的圧縮成形物）を得た。このとき、圧縮倍数は２０倍であった。
【００５７】
表７に、圧縮倍数が２０倍で、圧縮温度および圧縮時間を変えて作製した多孔質セルロース立体的圧縮成形物のサイズ変化率（％）を示す。
【００５８】
【表７】
2018167572.tif 000009
【００５９】
（実施例８）
実施例１と同様に得られたブロック状セルローススポンジを、厚さ３０ｍｍのスライス状に切断して、シート状のセルローススポンジを得た。得られたシート状のセルローススポンジを５５℃〜８０℃の条件で乾燥し、乾燥シートとする。この乾燥シートに１４０℃〜１５０℃の条件でプレス加工を行い、実施例１と同様に圧縮したところ、厚さが３．５３ｍｍとなった。得られた乾燥圧縮シートを打ち抜き加工して、１２ｍｍ（短手方向）×６５ｍｍ（長手方向）×３．５ｍｍ（厚み方向）の打抜き品を作製した。得られた打抜き品を、図２に示す金型（φ４ｍｍ）の中に入れ、後述の表８でサイズ変化率の記載があるセルの条件で熱プレスを行い、各熱プレス条件での円柱形状の多孔質セルロース立体的圧縮成形物（多孔質体立体的圧縮成形物）を得た。このとき、圧縮倍数は２３倍であった。
【００６０】
表８に、圧縮倍数が２３倍で、圧縮温度および圧縮時間を変えて作製した多孔質セルロース立体的圧縮成形物のサイズ変化率（％）を示す。
【００６１】
【表８】
2018167572.tif 000010
【００６２】
（比較例１）
実施例１と同様に得られたブロック状セルローススポンジを、厚さ７ｍｍのスライス状に切断して、シート状のセルローススポンジを得た。得られたシート状のセルローススポンジを５５℃〜８０℃の条件で乾燥し、乾燥シートとする。この乾燥シートに１４０℃〜１５０℃の条件でプレス加工を行い、厚さが３ｍｍとなるように圧縮した。得られた乾燥圧縮シートを打ち抜き加工して、１２ｍｍ（短手方向）×６５ｍｍ（長手方向）×３ｍｍ（厚み方向）の打抜き品を作製した。得られた打抜き品を、図２に示す金型（φ４ｍｍ）の中に入れ、後述の表９でサイズ変化率の記載があるセルの条件で熱プレスを行い、各熱プレス条件での円柱形状の多孔質セルロース立体的圧縮成形物（多孔質体立体的圧縮成形物）を得た。このとき、圧縮倍数は５倍であった。
【００６３】
表９に、圧縮倍数が５倍で、圧縮温度および圧縮時間を変えて作製した多孔質セルロース立体的圧縮成形物のサイズ変化率（％）を示す。
【００６４】
【表９】
2018167572.tif 000011
【００６５】
本例で得られた多孔質セルロース立体的圧縮成形物のサイズ変化率は、各条件とも実施例と比較して全体的に大きいものであり、また、サイズ変化率を小さくしようとすると、高温かつ長時間の熱プレスが必要であり、作業工程上好ましいものであるとはいえない。本例の製造方法では、容易に所望の形状とすることができるとは言い難く、得られた圧縮成形物も成形後のサイズ変化が生じにくいとはいえない物であった。
【００６６】
（比較例２）
実施例２で得られた打抜き品を、図２に示す金型（φ４ｍｍ）の中に入れ、圧縮温度２０℃および圧縮時間５分の条件でプレスを行い、円柱形状の多孔質セルロース立体的圧縮成形物（多孔質体立体的圧縮成形物）を得た。このとき、圧縮倍数は９倍であった。本例で得られた多孔質セルロース立体的圧縮成形物のサイズ変化率は１８％と大きいものであり、成形後のサイズ変化が生じにくいとはいえない物であった。
【００６７】
以上より、実施例においては、サイズ変化率の小さい多孔質体立体的圧縮成形物が得られ、特に好適な条件ではサイズ変化率が０％となる多孔質体立体的圧縮成形物が得られた。これらの多孔質体立体的圧縮成形物は、サイズ変化率が小さいにもかかわらず、膨潤時には、元の形状まで戻りやすい。したがって、本発明の多孔質体立体的圧縮成形物は、圧縮時には所望の形状であり、吸液によって容易に拡張可能であることから、内視鏡手術において用いる圧排体や緊急止血材、あるいは、子宮頚管拡張器等に好適に適用できるといえる。
【００６８】
（実施例９）
実施例１と同様に得られたブロック状セルローススポンジを、厚さ１５ｍｍのスライス状に切断して、シート状のセルローススポンジを得た。得られたシート状のセルローススポンジを５５℃〜８０℃の条件で乾燥し、乾燥シートとする。この乾燥シートに１４０℃〜１５０℃の条件でプレス加工を行い、厚さが３ｍｍとなるように圧縮した。得られた乾燥圧縮シートを打ち抜き加工して、１１ｍｍ（短手方向）×６５ｍｍ（長手方向）×３ｍｍ（厚み方向）の打抜き品を作製した。得られた打抜き品を、図２に示す金型（φ３ｍｍ）の中に入れ、１４０℃で３分間の条件で熱プレスを行い、円柱形状の多孔質セルロース立体的圧縮成形物（多孔質体立体的圧縮成形物）を得た。このとき、圧縮倍数は２５倍であった。
【００６９】
得られた立体的圧縮成形物を図３（ｂ）に示す膨潤成形用金型２０（φ３．８ｍｍ）に入れ固定し、注入口２１から水１ｍＬを注入した。そして、膨潤成形用金型２０ごと真空乾燥機（ヤマト科学、角形真空定温乾燥ＤＰ６１０）で８０℃、５０分間乾燥したところ、図３（ｃ）に示すような、膨潤成形用金型２０の形状の多孔質セルロース立体的圧縮成形物（多孔質体立体的圧縮成形物）が得られた。この多孔質セルロース立体的圧縮成形物は、表面が熱プレス工程後の多孔質セルロース立体的圧縮成形物に比べて、表面が平滑であった。得られた多孔質セルロース立体的圧縮成形物は、水に入れたとき、瞬時に膨潤した（膨張時間は約２秒）。また、サイズ変化率（％）は０％であった。
【００７０】
（実施例１０）
実施例１と同様に得られたブロック状セルローススポンジを、厚さ１５ｍｍのスライス状に切断して、シート状のセルローススポンジを得た。得られたシート状のセルローススポンジを５５℃〜８０℃の条件で乾燥し、乾燥シートとする。この乾燥シートに１４０℃〜１５０℃の条件でプレス加工を行い、厚さが３ｍｍとなるように圧縮した。得られた乾燥圧縮シートを打ち抜き加工して、１１ｍｍ（短手方向）×６５ｍｍ（長手方向）×３ｍｍ（厚み方向）の打抜き品を作製した。得られた打抜き品を、図２に示す金型（φ３ｍｍ）の中に入れ、１４０℃で３分間の条件で熱プレスを行い、円柱形状の多孔質セルロース立体的圧縮成形物（多孔質体立体的圧縮成形物）を得た。このとき、圧縮倍数は２５倍であった。
【００７１】
得られた立体的圧縮成形物を図３（ｂ）に示す膨潤成形用金型２０（φ３．８ｍｍ）に入れ固定し、注入口２１からコーティング剤１ｍＬを注入した。コーティング剤としては、オブラート（国光オブラート製、オブラート、Ｌｏｔ.ＣＡＢＧＡＩ）を常温で水と混合して５ｗｔ％の水溶液としたものを用いた。そして、膨潤成形用金型２０ごと真空乾燥機（ヤマト科学、角形真空定温乾燥ＤＰ６１０）で８０℃、５０分間乾燥したところ、図３（ｃ）に示すような、膨潤成形用金型２０の形状の多孔質セルロース立体的圧縮成形物（多孔質体立体的圧縮成形物）が得られた。この多孔質セルロース立体的圧縮成形物は、表面にコーティング層が形成されていた。得られたコーティング層付き多孔質セルロース立体的圧縮成形物は、水に入れたときの膨潤時間は３分であった。また、サイズ変化率（％）は０％であった。
【００７２】
なお、膨潤時間は、次の方法で測定した。５００ｃｃの蒸留水が入ったビーカーに、多孔質セルロース立体的圧縮成形物を落とし入れ、水浸漬を開始した時間を０分として、水浸漬開始から１分毎にスポンジを取り出しノギスにて、厚みと幅を測定し、断面積を算出した。断面積の増減差が１％以内であった初めの時間を膨潤時間とした。
【００７３】
以上の実施例では、直方体形状の多孔質体を円柱形状の圧縮成形物としたものを示したが、本発明はこれらに限定されない。例えば、圧縮成形物の形状は円柱形状と単純なものであっても、膨潤後には様々な形状となるような多孔質体圧縮成形物とすることも可能である。例えば、膨潤後の形状（圧縮前の形状）によって、圧縮時に（折り畳みが必要となる等の理由で）表面平滑性に欠けるような形状となるようなものであっても、膨潤成形工程を行うことによって、平滑性に優れた多孔質体圧縮成形物を得ることができる。
【００７４】
以上、実施の形態の具体例として、多孔質体シートとしてセルローススポンジシートを使用して円柱形状に成形した製造方法の例をあげて本発明を説明したが、本発明の多孔質体立体的圧縮成形物の製造方法は、これらの具体例で記載されたもののみに限定されるものではなく、種々の態様が可能である。
【符号の説明】
【００７５】
１  原反
２  シート状のセルローススポンジ
３  乾燥シート
４  乾燥圧縮シート
５  打抜き品
６  多孔質セルロース立体的圧縮成形物（多孔質体立体的圧縮成形物）
７  多孔質体立体的圧縮成形物（膨潤成形後）
１０  金型
１１  下で受ける金型
１１Ａ  スリット
１２  上から圧縮する金型
２０  膨潤成形用金型
２１  注入口
【図１】
2018167572.tif 000012
【図２】
2018167572.tif 000013
【図３】
2018167572.tif 000014